(57)【要約】 【課題】本発明は、導電材や結着剤が不要であり、かつ、高エネルギー密度化が可能となる二次電池用正極およびこれを用いた二次電池を提供することにある。【解決手段】純鉄製の板上に正極活物質としてのＬｉ２ＦｅＯ４、または、ＢａＦｅＯ４からなる鉄（ＶＩ）酸塩を備えた正極１０と、銅箔１１ｂをＬｉイオンが層間に保持されたグラファイト１１ａで覆った負極１１と、正極１０と負極１１間に配置されたイオン伝導性電解液１２とを備えたことを特徴とする二次電池である。【選択図】図２
2010153122.tif 000002
【特許請求の範囲】
【請求項１】
鉄系基材上に化学式がＡI2ＦｅＯ４、または、ＡIIＦｅＯ４で表される鉄（ＶＩ）酸塩（式中、Ａはリチウム、ナトリウム、カリウム、バリウム、ストロンチウムまたはカルシウムの群から選択された少なくとも１種を表す）を有した正極活物質を備えたことを特徴とする二次電池用正極。
【請求項２】
前記正極活物質は、陽極酸化により形成されたことを特徴とする請求項１に記載の二次電池用正極。
【請求項３】
前記陽極酸化には、リチウム、ナトリウム、カリウム、バリウム、ストロンチウムまたはカルシウムの群から選択された少なくとも１種を含む水酸化物の水溶液が用いられたことを特徴とする請求項２に記載の二次電池用正極。
【請求項４】
請求項１〜３のいずれか１項に記載の二次電池用正極と、負極と、前記二次電池用正極と負極間に配置されたイオン伝導性電解液とを備えたことを特徴とする二次電池。
【請求項５】
前記負極は、少なくともＬｉを含み、前記イオン伝導性電解液は、Ｌｉを含む電解質が有機溶媒に溶解されたものである請求項４に記載の二次電池。
【請求項６】
前記負極は、Ｌｉからなる芯がＬｉと炭素系材料の複合材、または、Ｌｉ、Ｇａを含有する液状合金材で覆われたものであり、前記イオン伝導性電解液は、カーボネート系有機溶媒を含むものである請求項４または５のいずれか１項に記載の二次電池。
【発明の詳細な説明】
【技術分野】
【０００１】
本発明は、例えば自動車、家電製品などの電源に用いる二次電池用正極およびこれを用いた二次電池に関する。
【背景技術】
【０００２】
リチウム（Ｌｉ）イオン電池は鉛蓄電池、ニッケル水素電池と比べて、高エネルギー密度であるため、その利用が広がっている。しかし、小型、軽量化のためには、さらなる高エネルギー密度化が求められている。
【０００３】
高エネルギー密度化のためには、より高容量材料で、より高い電位の正極材と、より低い電位の負極材を用いればよい。
【０００４】
負極材の電位は、通常よく使用されるグラファイト系で０．２Ｖ程度とすでに低い値であるため、今後は、合金、金属Ｌｉのような高容量の材料にシフトしていくことが予想される。
【０００５】
一方、正極では主にＬｉＣｏＯ２が使われているが、コバルト(Ｃｏ)資源は豊富ではないため、地球上に豊富に存在する元素を用いた正極材の研究が行われている。たとえば、豊富な鉄（Ｆｅ）資源を用いたＬｉＦｅＰＯ４が注目されているが、これはＬｉＣｏＯ２より電位が低いため、鉄資源を用いながらも、より高電位となる材料が求められている。
【０００６】
Ｆｅは、価数が＋２、＋３、＋４、＋５、＋６の酸化状態をとり、高酸化状態ほど高電位が期待できる。したがって、価数が＋５や＋６の酸化状態のＦｅが利用できれば、安価で、かつ、より高い電位の正極材を有したＬｉイオン二次電池用が実現できる。しかし、価数が＋５や＋６の酸化状態のＦｅを用いたＬｉイオン二次電池用正極材は、知られていない。
【０００７】
一部、一次電池用正極材として、価数が＋６の酸化状態である鉄を用いたものが知られている（例えば、特許文献１、２）。
【０００８】
特許文献１には、正極合剤、リチウムあるいはリチウム合金からなる負極材料、もしくはリチウムイオンを担持したカーボン系材料からなる負極材料、および有機電解液を備えた非水電解液電池において、前記正極合剤が、鉄（ＶＩ）酸塩を含有した正極活物質と、導電材と、結着剤との混合物からなるものが開示されている。また、前記導電材は、前記正極合剤中に３〜２０質量％含まれている。
【０００９】
特許文献２には、正極合剤と、前記正極に対峙して配置された負極と、前記負極および正極を隔離するセパレータと、少なくともセパレータに担持される水酸化カリウム（ＫＯＨ）水溶液であるアルカリ電解液とを有するアルカリ電池が開示されている。
【特許文献１】特開２００３−４５４３１号公報
【特許文献２】特開２００２−１５１０９２号公報
【発明の開示】
【発明が解決しようとする課題】
【００１０】
しかしながら、上記特許文献１、２に開示された技術には以下のような問題点が存在する。
【００１１】
特許文献１に記載された正極合剤中の鉄（ＶＩ）酸塩としては、例えば鉄（ＶＩ）酸バリウム（ＢａＦｅＯ４）の粉体が用いられる。しかし、この鉄（ＶＩ）酸バリウム（ＢａＦｅＯ４）の粉体を得るためには、以下のような手間の掛かる工程を経なければならない。まず、カリウムアミド（ＫＮＨ２）を酸化して生成した過酸化カリウム（Ｋ２Ｏ２）と酸化鉄（ＩＩＩ）（Ｆｅ２Ｏ３）とを、酸素気流中で３５０〜３７０℃で加熱し、鉄（ＶＩ）酸カリウム（Ｋ２ＦｅＯ４）を製造する。次に、この鉄（ＶＩ）酸カリウム（Ｋ２ＦｅＯ４）の水溶液に、塩化バリウム（ＢａＣｌ２）を添加して析出した結晶を１００℃で乾燥し、鉄（ＶＩ）酸バリウム（ＢａＦｅＯ４）の粉体を製造するようにしなければならない。
【００１２】
また、上記鉄（ＶＩ）酸バリウム（ＢａＦｅＯ４）は粉体であるため、導電性がほとんどなく、どうしても黒鉛粉末のような導電材が必要になる。しかし、この導電材の添加は、正極合剤中に一定の体積を占有してしまうため、高エネルギー密度化を阻害する。また、上記鉄（ＶＩ）酸バリウム（ＢａＦｅＯ４）の粉体と黒鉛粉末を混合するためには、さらに結着剤も必要になり、高エネルギー密度化がより一層阻害されてしまう。さらに、強力な酸化剤である鉄（ＶＩ）酸バリウムと還元剤である黒鉛粉末を混合した状態は、ちょうど火薬と同様の構成となり、発火が強く懸念される。
【００１３】
また、特許文献２に記載された正極合剤中の鉄（ＶＩ）酸塩としては、例えば鉄（ＶＩ）酸バリウム（ＢａＦｅＯ４）や鉄（ＶＩ）酸カリウム（Ｋ２ＦｅＯ４）の粉体が用いられる。したがって、上記特許文献１の場合と同様に、黒鉛粉末のような導電材を添加しなければならないため、高エネルギー密度化を阻害する。また、強力な酸化剤である鉄（ＶＩ）酸塩と還元剤である黒鉛粉末を混合した状態は、ちょうど火薬と同様の構成となり、発火が強く懸念される。
【００１４】
また、電解液として、水酸化カリウム水溶液が用いられるため、電極材に高容量化、高電圧化のためのＬｉ系の材料が使用できないばかりか、無理に充電しようとすると水素ガスが発生してしまい、事実上、充電は不可能である。
【００１５】
本発明の目的は、導電材や結着剤が不要であり、かつ、高エネルギー密度化が可能となる二次電池用正極およびこれを用いた二次電池を提供することにある。
【課題を解決するための手段】
【００１６】
この目的を達成するために、本発明の請求項１に記載の発明は、鉄系基材上に化学式がＡI2ＦｅＯ４、または、ＡIIＦｅＯ４で表される鉄（ＶＩ）酸塩（式中、Ａはリチウム、ナトリウム、カリウム、バリウム、ストロンチウムまたはカルシウムの群から選択された少なくとも１種を表す）を有した正極活物質を備えたことを特徴とする二次電池用正極である。
【００１７】
請求項２に記載の発明は、請求項１に記載の発明において、前記正極活物質は、陽極酸化により形成されたことを特徴とする。
【００１８】
請求項３に記載の発明は、請求項２に記載の発明において、前記陽極酸化には、リチウム、ナトリウム、カリウム、バリウム、ストロンチウムまたはカルシウムの群から選択された少なくとも１種を含む水酸化物の水溶液が用いられたことを特徴とする。
【００１９】
請求項４に記載の発明は、請求項１〜３のいずれか１項に記載の二次電池用正極と、負極と、前記二次電池用正極と負極間に配置されたイオン伝導性電解液とを備えたことを特徴とする二次電池である。
【００２０】
請求項５に記載の発明は、請求項４に記載の発明において、前記負極は、少なくともＬｉを含み、前記イオン伝導性電解液は、Ｌｉを含む電解質が有機溶媒に溶解されたものである。
【００２１】
請求項６に記載の発明は、請求項４または５のいずれか１項に記載の発明において、前記負極は、Ｌｉからなる芯がＬｉと炭素系材料の複合材、または、Ｌｉ、Ｇａを含有する液状合金材で覆われたものであり、前記イオン伝導性電解液は、カーボネート系有機溶媒を含むものである。
【発明の効果】
【００２２】
以上のように、本発明に係る二次電池用正極は、鉄系基材上に化学式がＡI2ＦｅＯ４、または、ＡIIＦｅＯ４で表される鉄（ＶＩ）酸塩（式中、Ａはリチウム、ナトリウム、カリウム、バリウム、ストロンチウムまたはカルシウムの群から選択された少なくとも１種を表す）を有した正極活物質を備えた構成であるため、正極として導電材や結着剤が不要となり、高エネルギー密度化が可能となる二次電池用正極を提供することができる。
【００２３】
また、本発明に係る二次電池は、前記二次電池用正極と、負極と、前記二次電池用正極とこの負極間に配置されたイオン伝導性電解液とを備えた構成であるため、高エネルギー密度な二次電池を実現することができる。
【発明を実施するための最良の形態】
【００２４】
以下、本発明の実施形態について、詳細に説明する。
【００２５】
（本発明に係る二次電池用正極およびこれを用いた二次電池の構成）
本発明に係る二次電池用正極は、鉄系基材上に化学式がＡI2ＦｅＯ４、または、ＡIIＦｅＯ４で表される鉄（ＶＩ）酸塩（式中、Ａはリチウム、ナトリウム、カリウム、バリウム、ストロンチウムまたはカルシウムの群から選択された少なくとも１種を表す）を有した正極活物質を備えたことを特徴とする。
【００２６】
また、本発明に係る二次電池は、前記二次電池用正極と、負極と、前記二次電池用正極とこの負極間に配置されたイオン伝導性電解液とを備えたことを特徴とする。
【００２７】
以下に、本発明に係る二次電池用正極の構成に至った理由について詳述する。
【００２８】
本発明者は、如何にしたら鉄（ＶＩ）酸バリウム（ＢａＦｅＯ４）または鉄（ＶＩ）酸カリウム（Ｋ２ＦｅＯ４）の粉体を含有した正極活物質と、導電材と、結着剤との混合物から正極合剤を使用せずに正極を構築できるのか鋭意検討した。すなわち、正極中から導電性は保ちながらも高エネルギー密度化を阻害する部分を如何にしたら排除できるのか鋭意検討した。その結果、例えば水酸化バリウム水溶液で満たされたビーカー中で、鉄系基材としての鉄系材料の板を正極側に接続し、同じく鉄系基材としての鉄系材料の板を負極側に接続し電解することにより（所謂、陽極酸化により）、前記正極側に接続された鉄系材料の板表面に密着性が高く、かつ、導電性が付与された鉄（ＶＩ）酸バリウムの膜が形成できることを見出した。この陽極酸化時に負極側に接続される材料は、耐アルカリ性であるカーボン等の材料を用いることも可能である。
【００２９】
このようにして形成された鉄（ＶＩ）酸バリウムは、過マンガン酸塩より酸化力が強く、正極活物質として優れている。
【００３０】
上記陽極酸化では、水酸化バリウム水溶液を用いた例について説明したが、必ずしもこれに限定されるものではない。例えば、鉄系基材上に形成される正極活物質としての化学式がＡI2ＦｅＯ４、または、ＡIIＦｅＯ４で表される所望の鉄（ＶＩ）酸塩（式中、Ａはリチウム、ナトリウム、カリウム、バリウム、ストロンチウムまたはカルシウムの群から選択された少なくとも１種を表す）に合わせて、リチウム、ナトリウム、カリウム、バリウム、ストロンチウムまたはカルシウムの群から選択された少なくとも１種を含む水酸化物の水溶液を用いればよい。このような組み合わせによる陽極酸化を行なうことにより、密着性が高く、かつ、導電性を有した所定の陽イオンを含む厚さがμｍオーダーの鉄（ＶＩ）酸塩が鉄系基材の表面上に形成される。また、このようにして形成された鉄（ＶＩ）酸塩も過マンガン酸塩より酸化力が強く、正極活物質として優れている。また、鉄系基材の表面を、均一に陽極酸化膜で覆うための必要な処理条件としては、陽極酸化前の鉄系基材の前処理（脱脂）を確実に行うことである。
【００３１】
以上のように、鉄系基材上に化学式がＡI2ＦｅＯ４、または、ＡIIＦｅＯ４で表される鉄（ＶＩ）酸塩（式中、Ａはリチウム、ナトリウム、カリウム、バリウム、ストロンチウムまたはカルシウムの群から選択された少なくとも１種を表す）を有した正極活物質を備えた構成は、当初の狙い通り、正極として導電材や結着剤を必要としないものである。このように、正極中から導電性は保ちながらも高エネルギー密度化を阻害する部分が排除された構成であるため、所定の高エネルギー密度化を達成可能な二次電池用正極を提供することができる。
【００３２】
上述したような鉄（ＶＩ）酸塩を陽極酸化以外の方法で合成するためには、塩素を用いたり、多段階の合成過程が必要で煩雑である。これに対して、陽極酸化の方法では、1段で簡単に合成できる。また、電気を通ずることによって、集電体（鉄）表面に付着しているので、カーボンのような導電性物質が不要になる。
【００３３】
次に、本発明に係る二次電池の構成に用いられる負極とイオン伝導性電解液について、以下に説明する。
【００３４】
負極としては、金属イオンを層間に保持できる炭素系材料や当該金属を用いることができ、その金属の種類としてはＬｉ、Ｎａ、Ｋ、マグネシウム（Ｍｇ）、カルシウム(Ｃａ)、Ｂａ、アルミニウム（Ａｌ）、亜鉛（Ｚｎ）を用いることができる。さらに、ガリウム（Ｇａ）と、Ｌｉと、Ｚｎ、スズ（Ｓｎ）、Ｍｇ、Ａｌからなる群から選ばれた少なくとも１種の金属元素と、を含有し、１０℃〜１００℃程度の温度範囲において液体状を呈するＧａ系組成物からなる液体状の金属体やこの液体状の金属体でＬｉからなる芯となる固体状の金属体を覆った構成等、さまざま構成のものを採用することが可能である。また、前記液体状の金属体は、不織布等の保持体に含浸させた構成で使用することも可能である。
【００３５】
また、上述したように、Ｌｉからなる芯をＬｉと炭素系材料の複合材、または、Ｌｉ、Ｇａを含有する液状合金材で覆ったような構成の負極を用いることによって、Ｌｉデンドライトの生成を防止することができる。
【００３６】
また、上述した負極（負極活物質）においては、充電時に、Ｌｉが８〜７０質量％含まれることが好ましい。
【００３７】
イオン伝導性電解液としては、有機溶媒に電解質を溶解させたものを用いることが可能である。有機溶媒としては、エチレンカーボネート（ＥＣ）とジエチルカーボネート（ＤＥＣ）の混合液、プロピレンカーボネート（ＰＣ）等、さまざまなものを用いることができる。また、前記有機溶媒と組み合わせる電解質としては、例えば、化学式ＬｉＰＦ６、ＬｉＣｌＯ４、ＬｉＢＦ４、ＬｉＮ（ＣＦ３ＳＯ２）２のようなものを用いることができる。ただし、上記イオン伝導性電解液は、ほんの一例であり、必ずしもこれに限定されるものではない。
【００３８】
また、上記イオン伝導性電解液を、不織布に含浸させたり、ポリマー（例えば、ポリエチレンオキシド、アクリル共重合体等）に吸収させたりして、通称セパレータと呼ばれるものが構成され、このセパレータが負極と正極の間に配置される。また、例えば、有機溶媒にＬｉＰＦ６を溶解させたイオン伝導性電解液を不織布に含浸させたものをセパレータとして用いる場合は、さらに上記二次電池用負極を構成する液体状の金属体と接する側に、Ｌｉ＋、ＰＦ６−は通過可能であるが液体状の金属体は通過しない膜を設けるのが好ましい。また、上述したように二次電池用負極を構成する液体状の金属体を不織布等の保持体に含浸させ、上記イオン伝導性電解液自体は不織布等に含浸させず、そのまま使用する等、さまざまな形態が考えられる。
【００３９】
また、上述したように、負極に、少なくともＬｉを含み、イオン伝導性電解液として、Ｌｉを含む電解質が有機溶媒に溶解されたものであることで、充放電に伴って移動できるＬｉ量の増大、電池の内部抵抗の低減、エネルギー密度の向上に寄与する。
【００４０】
次に、本発明に係る二次電池において、鉄系基材上に形成された正極活物質（すなわち、鉄（ＶＩ）酸塩）として、Ｂａ塩、Ｌｉ塩または両者が混在した塩を用いた場合の正極側での放電反応をそれぞれ下記式（１）〜（６）に示す。
ＢａＦｅＯ４  ＋ Ｂａ２＋  ＋ ２ｅ−  → Ｂａ２ＦｅＯ４      ・・・・・・（１）
Ｌｉ２ＦｅＯ４ ＋ ２Ｌｉ＋  ＋２ｅ−  → Ｌｉ４ＦｅＯ４      ・・・・・・（２）
ＢａＦｅＯ４  ＋ ２Ｌｉ＋  ＋ ２ｅ−  → ＢａＬｉ２ＦｅＯ４    ・・・・・（３）
Ｌｉ２ＦｅＯ４ ＋ Ｂａ２＋  ＋ ２ｅ−  → ＢａＬｉ２ＦｅＯ４        ・・・（４）
Ｂａ０．５ＬｉＦｅＯ４ ＋ Ｂａ２＋ ＋ ２ｅ−  → Ｂａ１．５ＬｉＦｅＯ４  ・・・（５）
Ｂａ０．５ＬｉＦｅＯ４ ＋ ２Ｌｉ＋ ＋ ２ｅ−  → Ｂａ０．５Ｌｉ３ＦｅＯ４  ・・（６）
【００４１】
また、正極側での充電反応は、上記式（１）〜（６）に示す反応とは逆の方向に進行する反応である。
【００４２】
以下、実施例に基づいて本発明を詳細に述べる。ただし、下記実施例は本発明を制限するものではなく、前・後記の趣旨を逸脱しない範囲で変更実施をすることは全て本発明の技術的範囲に包含される。
【実施例】
【００４３】
以下、本発明に係る二次電池用正極の生成およびこれを用いた二次電池の作用効果を確証するため、以下のラボ試験を実施した。
【００４４】
（実施例１）
図１は本発明に係る二次電池用正極の一生成方法（陽極酸化）を説明するための模式図である。図１において、１は容器、２は正極側に接続された鉄系基材としての表面が脱脂された純鉄製の板、３は負極側に接続された純鉄製の板、４は容器１に注がれた電解液である。
【００４５】
図１において、正極側、負極側にそれぞれ接続された純鉄製の板２、３を電解液３内に浸漬し、対峙させたものを３セット準備した（発明例：試験Ｎｏ．１、２、３）。また、この試験Ｎｏ．１、２、３で用いる電解液４は、下記表１に示すようにそれぞれ水酸化リチウム（ＬｉＯＨ）水溶液、水酸化バリウム｛Ｂａ（ＯＨ）２｝水溶液、および、Ｂａ（ＯＨ）２水溶液とＬｉＯＨ水溶液の混合液である。
【００４６】
また、この試験Ｎｏ．１、２、３における陽極酸化の条件は、いずれも印加電圧２．５Ｖ、電流０．５ｍＡ／ｃｍ２で、通電時間１時間である（下記表１参照）。
【表１】
2010153122.tif 000003
【００４７】
上記陽極酸化により、試験Ｎｏ．１、２、３の各純鉄製の板２表面に厚さがμｍオーダーの膜が生成され、この膜をＸＲＤで分析した結果、それぞれＬｉ２ＦｅＯ４、ＢａＦｅＯ４、ＬｉＢａ０．５ＦｅＯ４であることが判明した（上記表１参照）。また、各膜は板２表面との密着性が高く、密度も高く、かつ、導電性も有することが試験の結果判明した。したがって、各純鉄製の板２表面に設けられた各鉄（ＶＩ）酸塩｛Ｌｉ２ＦｅＯ４、ＢａＦｅＯ４、ＬｉＢａ０．５ＦｅＯ４｝は、正極において導電性は保ちながらも高エネルギー密度化を阻害する部分が排除され、原理的には正極活物質のみからなる構成（すなわち、導電材や結着剤が別途添加されない構成）として、有力であることが証明された。なお、この試験で作成された二次電池用正極の二次電池としての実力は、後述の実施例２で説明する。
【００４８】
なお、本実施例においては、鉄（ＶＩ）酸塩を生成させる基材としての基板に、純鉄製の板を例について説明したが、必ずしもこれに限定されるものではない。例えば、基材として、各種の鋼からなる鉄系基板を用いることが可能である。また、その基板形態としても、さまざざな種類のものを使用することが可能である。
【００４９】
また、本発明の正極活物質として、本実施例においては、Ｌｉ２ＦｅＯ４、ＢａＦｅＯ４、ＬｉＢａ０．５ＦｅＯ４を例に説明したが、必ずしもこれに限定されるものではなく、化学式がＡI2ＦｅＯ４、または、ＡIIＦｅＯ４で表される鉄（ＶＩ）酸塩（式中、Ａはリチウム、ナトリウム、カリウム、バリウム、ストロンチウムまたはカルシウムの群から選択された少なくとも１種を表す）でありさえすればよい。したがって、上記陽極酸化時に用いた電解液も、鉄系基材上に形成される正極活物質としての化学式がＡI2ＦｅＯ４、または、ＡIIＦｅＯ４で表される所望の鉄（ＶＩ）酸塩（式中、Ａはリチウム、ナトリウム、カリウム、バリウム、ストロンチウムまたはカルシウムの群から選択された少なくとも１種を表す）に合わせて、リチウム、ナトリウム、カリウム、バリウム、ストロンチウムまたはカルシウムの群から選択された少なくとも１種を含む水酸化物の水溶液を用いればよい。
【００５０】
（実施例２）
図２、図３は本発明に係る二次電池の一実施例を説明するための模式構成図である。
【００５１】
図２において、１０は純鉄製の板２上にそれぞれ上記表１の試験Ｎｏ．１、２に示す正極活物質（下記表２の試験Ｎｏ．１、２に同じ）が設けられた正極、１１は負極、１１ａは負極１１を構成するＬｉイオンを層間に保持したグラファイト（組成は下記表２の試験Ｎｏ．１、２に示す通り）、１１ｂはＬｉイオンを層間に保持したグラファイト１１ａに覆われた負極２を構成する芯となる銅箔、１２はイオン伝導性電解液である。イオン伝導性電解液１２は、ＥＣとＤＥＣが体積比で１対１となるように混合調整された有機溶媒に電解質としてのＬｉＰＦ６が溶解したものである。
【表２】
2010153122.tif 000004
【００５２】
図２において、容器１にイオン伝導性電解液１２が注がれ、このイオン伝導性電解液１２内に正極１０と負極１１が浸漬され、対峙するように配置されている（上記表２の発明例１、２）。
【００５３】
図３において、２０は純鉄製の板２上にそれぞれ上記表１の試験Ｎｏ．１、２、３に示す正極活物質（上記表２の試験Ｎｏ．３、４、５に同じ）が設けられた正極、２１は負極、２１ａは負極２１を構成するＧａ、ＺｎとＬｉを含有したＧａ系組成物（組成は上記表２の試験Ｎｏ．３、４、５に示す通り）からなる液体状の金属体、２１ｂは液体状の金属体２１ａに覆われた負極２１を構成する芯となる固体状の金属体としてのＬｉリボン、２２はイオン伝導性電解液である。イオン伝導性電解液２２は、ＰＣからなる有機溶媒に電解質としてのＬｉＰＦ６が溶解したものである。
【００５４】
図３において、容器１にイオン伝導性電解液２２が注がれ、このイオン伝導性電解液２２内に正極２０と負極２１が浸漬され、対峙するように配置されている（上記表２の発明例３、４、５）。
【００５５】
図４は比較例としての二次電池を説明するための模式構成図である。
【００５６】
図４において、４０は純鉄製の板上に正極活物質としてのＢａＦｅＯ４からなる粉体（上記表２の試験Ｎｏ．６、７）と導電材としてのカーボンと結着剤との混合物が塗布された正極、４１は負極、４１ａは負極４１を構成するＬｉイオンを層間に保持したグラファイト（組成は下記表２の試験Ｎｏ．６に示す通り）、４１ｂはＬｉイオンを層間に保持したグラファイト４１ａに覆われた負極４１を構成する芯となる銅箔（但し、上記表２の試験Ｎｏ．７においては、負極４１はＺｎ板）、４２はＥＣとＤＥＣが体積比で１対１となるように混合調整された有機溶媒に電解質としてのＬｉＰＦ６が溶解された電解液｛但し、上記表２の試験Ｎｏ．７においては、ＫＯＨ水溶液（溶液濃度５０ｇ／リットル）からなる電解液｝である。
【００５７】
図４において、容器１に電解液４２が注がれ、この電解液４２内に正極４０と負極４１が浸漬され、対峙するように配置されている（上記表２の比較例１、２）。
【００５８】
上記のように構成された試験Ｎｏ．１〜５（発明例１〜５）と試験Ｎｏ．６、７（比較例１、２）の電池において、それぞれ３．２Ｖで５時間充電した。しかし、試験Ｎｏ．６（比較例１）は正極４０を構成するカーボンの酸化が起こり、充電ができなかった（上記表２参照）。また、試験Ｎｏ．７（比較例２）は正極４０を構成するＢａＦｅＯ４が電解液（ＫＯＨ水溶液）中に溶解してしまい、充電ができなかった（上記表２参照）。そこで、試験Ｎｏ．６（比較例１）と試験Ｎｏ．７（比較例２）は、作成後直ちに発生電圧、電流を測定した。その結果、試験Ｎｏ．６（比較例１）に関しては、３．０Ｖの電圧が発生し、０．１（ｍＡ／ｃｍ２）の電流が流れた（上記表２参照）。また、試験Ｎｏ．７（比較例２）に関しては、１．２Ｖの電圧が発生し、０．１（ｍＡ／ｃｍ２）の電流が流れた（上記表２参照）。
【００５９】
試験Ｎｏ．１〜５（発明例１〜５）に関しては、問題なく充電できたため（上記表２参照）、上記充電後、発生電圧、電流を測定した。その結果、試験Ｎｏ．１〜５（発明例１〜５）に関しては、３．７Ｖ〜４．０Ｖの電圧が発生し、０．３〜０．５（ｍＡ／ｃｍ２）の電流が流れた（上記表２参照）。
【００６０】
上述したように、試験Ｎｏ．１〜５（発明例１〜５）に関しては、問題なく充電が可能であり、二次電池としての基本用件を満足する。また、その発生電圧も通常のリチウムイオン電池と同等の電圧が得られた。さらに、発生電流は０．３〜０．５（ｍＡ／ｃｍ２）と大きくなった。これは、正極において導電性は保ちながらも高エネルギー密度化を阻害する部分が排除され、原理的には正極活物質のみからなる構成（すなわち、導電材や結着剤が別途添加されない構成）を呈していることに起因していると考えられる。
【００６１】
一方、試験Ｎｏ．６（比較例１）に関しては、上述したように、発生電圧は３．０Ｖとそこそこ大きいものの、発生電流が０．１（ｍＡ／ｃｍ２）とかなり小さい。これは、正極において、正極活物質のみでなく、導電材や結着剤が別途添加された構成を呈していることに起因していると考えられる。さらに、上述したように、充電ができないことからそもそも二次電池としての基本用件を欠く。
【００６２】
また、試験Ｎｏ．７（比較例２）に関しては、上述したように、発生電圧１．２Ｖ、発生電流が０．１（ｍＡ／ｃｍ２）とともに小さい。これは、負極材質の違いと、試験Ｎｏ．６（比較例１）同様に正極構成に起因するものとの両面が考えられる。このような構成では、高エネルギー密度化を望むべくもない。また、試験Ｎｏ．６（比較例１）同様に、充電ができないことからそもそも二次電池としての基本用件も欠く。
【図面の簡単な説明】
【００６３】
【図１】本発明に係る二次電池用正極の一生成方法（陽極酸化）を説明するための模式図である。
【図２】本発明に係る二次電池の一実施例を説明するための模式構成図である。
【図３】本発明に係る二次電池の別の実施例を説明するための模式構成図である。
【図４】比較例としての二次電池を説明するための模式構成図である。
【符号の説明】
【００６４】
１  容器
２、３  純鉄製の板
４  電解液
１０、２０  正極
１１、２１  負極
１１ａ  Ｌｉイオンを層間に保持したグラファイト
１１ｂ  銅箔
１２、２２  イオン伝導性電解液
２１ａ  液体状の金属体
２１ｂ  Ｌｉリボン
【図１】
2010153122.tif 000005
【図２】
2010153122.tif 000006
【図３】
2010153122.tif 000007
【図４】
2010153122.tif 000008